ПОЛИУРЕТАНОВЫЕ ЭЛАСТОМЕРНЫЕ ПОКРЫТИЯ

1. Покрытие, включающее продукт взаимодействия реакционной системы, реакционная система включает,
по меньшей мере, один форполимер, содержащий изоцианатные функциональные группы, где форполимер включает продукт взаимодействия, по меньшей мере, одного изоцианата и, по меньшей мере, одного полиола, имеющего функциональность по гидроксильным группам между приблизительно 2 и приблизительно 6;
раствор силиката натрия;
по меньшей мере, один изоцианатный реакционный компонент, имеющий, по меньшей мере, одну из функциональностей по гидроксильным и аминным группам между приблизительно 2 и приблизительно 4;
по меньшей мере, один расширяющийся наполнитель;
по меньшей мере, один наполнитель и
необязательно суспендирующий агент.
2. Покрытие по п.1, где форполимер включает продукт взаимодействия, по меньшей мере, одного изоцианата, про меньшей мере, одного реакционного компонента на основе галогенсодержащего изоцианата, имеющего функциональность по гидроксильным группам между приблизительно 2 и приблизительно 6, и, по меньшей мере, одного простого полиэфирполиола, имеющего функциональность по гидроксильным группам между приблизительно 2 и приблизительно 4, среднечисловую молекулярную массу между приблизительно 150 и приблизительно 5000 и величину OH между приблизительно 25 и приблизительно 800.
3. Покрытие по п.2, где, по меньшей мере, один реакционный компонент на основе галогенсодержащего изоцианата включает бромсодержащий диол, имеющий величину OH между приблизительно 100 и приблизительно 800.
4. Покрытие по п.2, где, по меньшей мере, один реакционный компонент на основе галогенсодержащего изоцианата включает тетрабромфталатдиол.
2
2
5. Покрытие по любому из пп.1-4, где раствор силиката натрия имеет массовое отношение SiO/NaO между приблизительно 1,4/1 и приблизительно 3,5/1.
6. Покрытие по любому из пп.1-4, где, по меньшей мере, один изоцианатный реакционный компонент имеет эквивалентную массу на изоцианатную реакционную группу между приблизительно 31 и приблизительно 125 дальтон.
4
2
3
3
2
3
7. Покрытие по любому из пп.1-4, где, по меньшей мере, один наполнитель может включать, по меньшей мере, один сульфат бария (BaSO), оксид алюминия (AlO), гидроксид алюминия (Al(OH)), гидроксид магния (Mg(OH)), карбонат кальция (CaCO), слюду и тальк.
8. Покрытие по любому из пп.1-4, где, по меньшей мере, один расширяющийся наполнитель представляет, по меньшей мере, один расширяемый графит и меламин.
9. Покрытие по любому из пп.1-4, где, по меньшей мере, один необязательный суспендирующий агент включает кальцинированную глину.
10. Покрытие по любому из пп.2-4, где, по меньшей мере, один простой полиэфирполиол представляет диол на основе пропиленоксида, инициированный пропиленгликолем.
11. Покрытие по любому из пп.2-4, где, по меньшей мере, один изоцианат включает, по меньшей мере, один полимерный полиметиленполифенилизоцианат и, по меньшей мере, одну смесь 4,4'-метилендифенилизоцианата и 2,4'-метилендифенилизоцианата.
12. Покрытие по п.11, где форполимер включает продукт взаимодействия, по меньшей мере, одной смеси 4,4'-метилендифенилизоцианата и, 2,4'-метилендифенилизоцианата с, по меньшей мере, одним простым полиэфирполиолом с последующим осуществлением взаимодействия, по меньшей мере, с одним галогенсодержащим изоцианатным реакционным компонентом, а затем, по меньшей мере, с одним полимерным полиметилен полифенилизоцианатом.
13. Способ получения покрытия, включающий
осуществление взаимодействия в реакционной системе, где реакционная система включает,
по меньшей мере, один форполимер, содержащий изоцианатные функциональные группы, где форполимер включает продукт взаимодействия, по меньшей мере, одного изоцианата и, по меньшей мере, одного полиола, имеющего функциональность по гидроксильным группам между приблизительно 2 и приблизительно 6;
раствор силиката натрия;
по меньшей мере, один изоцианатный реакционный компонент, имеющий, по меньшей мере, одну из функциональностей по гидроксильным и аминным группам между приблизительно 2 и приблизительно 4;
по меньшей мере, один расширяющийся наполнитель;
по меньшей мере, один наполнитель и
необязательно суспендирующий агент.
14. Способ по п.13, где, по меньшей мере, один изоцианат включает, по меньшей мере, один полимерный полиметиленполифенилизоцианат и, по меньшей мере, одну смесь 4,4'-метилендифенилизоцианата и 2,4'-метилендифенилизоцианата.
15. Способ по п.14, где форполимер получен
а) осуществлением взаимодействия, по меньшей мере, одной смеси 4,4'-метилендифенилизоцианата и 2,4'-метилендифенилизоцианата, по меньшей мере, с одним простым полиэфирполиолом,
b) осуществлением взаимодействия продукта со стадии а), по меньшей мере, с одним галогенсодержащим изоцианатным реакционным компонентом и
c) осуществлением взаимодействия продукта со стадии b), по меньшей мере, с одним полимерным полиметиленполифенилизоцианатом.
16. Способ по п.15, где, по меньшей мере, один галогенсодержащий изоцианатный реакционный компонент включает тетрабромфталатдиол.
2
2
17. Способ по любому из пп.13-16, где раствор силиката натрия имеет массовое отношение SiO/NaO между приблизительно 1,4/1 и приблизительно 3,5/1.
18. Способ по любому из пп.13-16, где, по меньшей мере, один изоцианатный реакционный компонент имеет эквивалентную массу на изоцианатную реакционную группу между приблизительно 31 и приблизительно 125 дальтон.
4
2
3
3
2
3
19. Способ по любому из пп.13-16, где, по меньшей мере, один наполнитель включает, по меньшей мере, один сульфат бария (BaSO), оксид алюминия (AlO), гидроксид алюминия (Al(OH)), гидроксид магния (Mg(OH)), карбонат кальция (CaCO), слюду и тальк.
20. Способ по любому из пп.13-16, где, по меньшей мере, один расширяющийся наполнитель представляет, по меньшей мере, один расширяемый графит и меламин.
21. Способ по любому из пп.13-16, где, по меньшей мере, один необязательный суспензионный агент включает кальцинированную глину.
22. Способ по п.15 или 16, где, по меньшей мере, один простой полиэфирполиол представляет диол на основе пропиленоксида, инициированный пропиленгликолем.
23. Способ по п.15, где, по меньшей мере, один галогенсодержащий изоцианатный реакционный компонент включает бромсодержащий диол, имеющий величину ОН между приблизительно 100 и приблизительно 800.